【手続補正書】
【提出日】平成19年1月31日(2007.1.31)
【手続補正１】
【補正対象書類名】明細書
【補正対象項目名】発明の名称
【補正方法】変更
【補正の内容】
【発明の名称】シーツ及びシーツの製造方法
【手続補正２】
【補正対象書類名】明細書
【補正対象項目名】特許請求の範囲
【補正方法】変更
【補正の内容】
【特許請求の範囲】
【請求項１】  上面を形成する透水性薄層部と、下面を形成する透水性又は不透水性薄層部とを備え、前記透水性薄層部と前記透水性又は不透水性薄層部の間には、吸収体が配設されているシーツにおいて、該吸収体は、上部吸水性紙層部と、下部吸水性混合層部と、前記上部及び下部吸水性紙層部間に配設され、５ｍｍ以下の粒度の繊維状の廃木材粒子を主として含有する廃木材粉砕物、５ｍｍ以下の粒度で、厚さが２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む吸水性混合層部とを備えており、前記上部吸水性紙層部、吸水性混合層部及び下部吸水性紙層部は、加圧成形により合わせられて一体に形成されており、この吸収体の一方の面には、複数の凹部及び凸部を有する液溜め用の凹凸模様が形成されていることを特徴とするシーツ。
【請求項２】  上面を形成する透水性薄層部と、下面を形成する透水性又は不透水性薄層部とを備え、前記透水性薄層部と前記透水性又は不透水性薄層部の間には、吸収体が配設されているシーツにおいて、該吸収体は、上部吸水性紙層部と、下部吸水性混合層部と、前記上部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む吸水性混合層部とを備えており、前記上部吸水性紙層部、吸水性混合層部及び下部吸水性紙層部は、加圧成形により合わせられて一体に形成されており、この吸収体の少なくともその一方の面には、複数の凹部及び凸部を有する液溜め用の凹凸模様が形成されており、前記上部吸水性紙層部、吸水性混合層部若しくは下部吸水性紙層部又はこれらの二以上には少なくとも一部に界面活性剤が含有されていることを特徴とするシーツ。
【請求項３】  上面を形成する透水性の上部薄層部と、下面を形成する透水性又は不透水性の下部薄層部と、前記上部及び下部薄層部の間には、吸収体が配設されているシーツにおいて、吸収体は、上部吸水性紙層部と、下部吸水性紙層部と、前記上部及び下部吸水性紙層部間に配設されている中間吸水性紙層部と、前記上部吸水性紙層部及び中間吸水性紙層部の間に配設されている吸水性樹脂層部と、前記中間吸水性紙層部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む吸水性混合層部とを備えており、前記上部吸水性紙層部、吸水性樹脂層部、中間吸水性紙層部、吸水性混合層部及び下部吸水性紙層部は、加圧成形により合わせられて一体に形成されており、この吸収体の少なくともその一方の面には、複数の凹部及び凸部を有する液溜め用の凹凸模様が形成されていることを特徴とするシーツ。
【請求項４】  上面を形成する透水性の上部薄層部と、下面を形成する透水性又は不透水性の下部薄層部と、前記上部及び下部薄層部の間には、吸収体が配設されているシーツにおいて、吸収体は、上部吸水性紙層部と、下部吸水性紙層部と、前記上部及び下部吸水性紙層部間に配設されている中間吸水性紙層部と、前記上部吸水性紙層部及び中間吸水性紙層部の間に配設されている吸水性樹脂層部と、前記中間吸水性紙層部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む吸水性混合層部とを備えており、前記上部吸水性紙層部、吸水性樹脂層部、中間吸水性紙層部、吸水性混合層部及び下部吸水性紙層部は、加圧成形により合わせられて一体に形成されており、この吸収体の少なくともその一方の面には、複数の凹部及び凸部を有する液溜め用の凹凸模様が形成されており、前記上部吸水性紙層部、吸水性樹脂層部、中間吸水性紙層部、吸水性混合層部及び下部吸水性紙層部又はこれらの二以上には少なくとも一部に界面活性剤が含有されていることを特徴とするシーツ。
【請求項５】  上面を形成する透水性の上部薄層部と、下面を形成する透水性又は不透水性の下部薄層部と、前記上部及び下部薄層部の間には、吸収体が配設されているシーツにおいて、吸収体は、上部吸水性紙層部と、下部吸水性紙層部と、前記上部及び下部吸水性紙層部間に配設されている中間吸水性紙層部と、上部吸水性紙層部及び中間吸水性紙層部の間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む上部吸水性混合層部と、前記中間吸水性紙層部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む下部吸水性混合層部とを備えており、前記上部吸水性紙層部、中間吸水性紙層部、上部吸水性混合層部、下部吸水性混合層部及び下部吸水性紙層部は、加圧成形により合わせられて一体に形成されており、この吸収体の少なくともその一方の面には、複数の凹部及び凸部を有する液溜め用の凹凸模様が形成されていることを特徴とするシーツ。
【請求項６】  上面を形成する透水性の上部薄層部と、下面を形成する透水性又は不透水性の下部薄層部と、前記上部及び下部薄層部の間には、吸収体が配設されているシーツにおいて、吸収体は、上部吸水性紙層部と、下部吸水性紙層部と、前記上部及び下部吸水性紙層部間に配設されている中間吸水性紙層部と、上部吸水性紙層部及び中間吸水性紙層部の間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む上部吸水性混合層部と、前記中間吸水性紙層部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む下部吸水性混合層部とを備えており、前記上部吸水性紙層部、中間吸水性紙層部、上部吸水性混合層部、下部吸水性混合層部及び下部吸水性紙層部は、加圧成形により合わせられて一体に形成されており、この吸収体の少なくともその一方の面には、複数の凹部及び凸部を有する液溜め用の凹凸模様が形成されており、前記上部吸水性紙層部、中間吸水性紙層部、上部吸水性混合層部、下部吸水性混合層部若しくは下部吸水性紙層部又はこれらの二以上には少なくとも一部に界面活性剤が含有されていることを特徴とするシーツ。
【請求項７】  上部吸水性紙層部若しくは下部吸水性紙層部又は前記上部吸水性紙層部及び下部吸水性紙層部には、その少なくとも一部に、着色性物質が含有されていることを特徴とする請求項１乃至６の何れか一項に記載のシーツ。
【請求項８】  上部吸水性紙層部、吸水性混合層部若しくは下部吸水性紙層部又はこれらの二以上には、その少なくとも一部に、殺菌性を有する物質が含有されていることを特徴とする請求項１乃至７の何れか一項に記載のシーツ。
【請求項９】  上部吸水性紙層部、中間吸水性紙層部、上部吸水性混合層部、下部吸水性混合層部若しくは下部吸水性紙層部又はこれらの二以上には、その少なくとも一部に、殺菌性を有する物質が含有されていることを特徴とする請求項３乃至６の何れか一項に記載のシーツ。
【請求項１０】  プラスチック廃材粉砕物は、５ｍｍ以下の粒度で厚さが２ｍｍ以下の合成樹脂繊維廃材粉砕物、フィルム若しくはシート状の合成樹脂廃材粉砕物、フィルム若しくはシート状の合成ゴム廃材粉砕物、プラスチックフィルム廃材粉砕物、紙おむつ廃材粉砕物、乳パッド廃材粉砕物、尿パッド廃材粉砕物、生理用ナプキン廃材粉砕物、プラスチック材料製不織布廃材粉砕物又はラミネート紙廃材粉砕物又は前記粉砕物の分級等により分離されたプラスチック材料に富む分離産物又は前記粉砕物及びプラスチック材料に富む分離産物の中の二以上の混合物であることを特徴とする請求項１乃至６の何れか一項に記載のシーツ。
【請求項１１】  吸水性樹脂が、一種類の吸水性樹脂又は二種類以上の吸水性樹脂の混合物であることを特徴とする請求項１乃至６の何れか一項に記載のシーツ。
【請求項１２】  吸水性樹脂又は吸水性樹脂の混合物は、紙おむつ廃材粉砕物、乳パッド廃材粉砕物、尿パッド廃材粉砕物、生理用ナプキン廃材粉砕物若しくは吸収性繊維廃材粉砕物に含まれる吸水性樹脂又は該吸水性樹脂の混合物又は紙おむつ廃材粉砕物、乳パッド廃材粉砕物、尿パッド廃材粉砕物若しくは生理用ナプキン廃材粉砕物から分離回収された吸水性樹脂又はこれら吸水性樹脂の二以上の混合物であることを特徴とする請求項１乃至６の何れか一項に記載のシーツ。
【請求項１３】  吸水性樹脂又は吸水性樹脂の混合物は、吸水性混合層部に、５重量パーセント未満の含有率で含有されていることを特徴とする請求項１又は２に記載のシーツ。
【請求項１４】  吸水性樹脂又は吸水性樹脂の混合物は、上部吸水性混合層部若しくは下部吸水性混合層部又は上部吸水性混合層部及び下部吸水性混合層部に、該上部吸水性混合層部若しくは下部吸水性混合層部又は上部吸水性混合層部及び下部吸水性混合層部に対し、５重量パーセント未満の含有率で含有されることを特徴とする請求項３乃至６の何れか一項に記載のシーツ。
【請求項１５】  吸水性樹脂又は吸水性樹脂の混合物は、該吸水性混合層部に、該吸水性混合層部に対し、１０重量パーセント以下の含有率で含有されていることを特徴とする請求項１又は２に記載のシーツ。
【請求項１６】  吸水性樹脂又は吸水性樹脂の混合物は、上部吸水性混合層部若しくは下部吸水性混合層部又は上部吸水性混合層部及び下部吸水性混合層部に、該上部吸水性混合層部若しくは下部吸水性混合層部又は上部吸水性混合層部及び下部吸水性混合層部に対し、１０重量パーセント以下の含有率で含有されることを特徴とする請求項３乃至６の何れか一項に記載のシーツ。
【請求項１７】  吸水性樹脂又は吸水性樹脂の混合物は、該吸水性混合層部に、該吸水性混合層部に対し、３０重量パーセント以下の含有率で含有されていることを特徴とする請求項１又は２に記載のシーツ。
【請求項１８】  吸水性樹脂又は吸水性樹脂の混合物は、上部吸水性混合層部若しくは下部吸水性混合層部又は上部吸水性混合層部及び下部吸水性混合層部に、該上部吸水性混合層部若しくは下部吸水性混合層部又は上部吸水性混合層部及び下部吸水性混合層部に対し、３０重量パーセント以下の含有率で含有されることを特徴とする請求項３乃至６の何れか一項に記載のシーツ。
【請求項１９】  吸水性樹脂が３０μｍ以下の平均粒度を有するものであることを特徴とする請求項１乃至１２及び請求項１７乃至２４の何れか一項に記載のシーツ。
【請求項２０】  吸水性樹脂が２０μｍ以下の平均粒度を有するものであることを特徴とする請求項１乃至６及び請求項１７乃至１８の何れか一項に記載のシーツ。
【請求項２１】  上面を形成する透水性薄層部は、乾式不織布又は湿式不織布で形成されていることを特徴とする請求項１乃至６に記載のシーツ。
【請求項２２】  下面を形成する不透水性薄層部は、プラスチックフィルム又は柔軟なプラスチックシートで形成されていることを特徴とする請求項１乃至６に記載のシーツ。
【請求項２３】  下面を形成する透水性薄層部が、複数の孔が形成されているプラスチックフィルム又は柔軟なプラスチックシートで形成されていることを特徴とする請求項１乃至６に記載のシーツ。
【請求項２４】  廃木材粒子を、５ｍｍ以下の粒度の繊維状の廃木材粒子に解繊して、前記繊維状廃木材粒子を主として含有する廃木材粉砕物を形成し、この形成された前記繊維状廃木材粒子を主として含有する廃木材粉砕物に、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を加えて、吸水性混合物を形成し、この形成された吸水性混合物を、吸水性混合層部を形成する吸水性混合物として、下部吸水性紙層部を形成する下部吸水紙の上に載置し、載置された吸水性混合物の上に上部吸水性紙層部を形成する上部吸水紙を載置し、前記上部吸水紙、吸水性混合物及び下部吸水紙を加圧成形して、下部吸水性紙層部、該紙層部の上に形成される吸水性混合層部及び該吸水性混合層部の上に形成される上部吸水性紙層部を一体に形成して、一方の面に液溜め用の凹凸模様が形成されている吸収体を形成し、この形成された吸収体を、不透水性若しくは透水性の下部薄層部を形成する不透水性若しくは透水性の薄層部材の上に配置し、この吸収体の配置前又は配置後又は同時に、前記吸収体の上に透水性の上部薄層部を形成する透水性薄層部材を配置し、不透水性若しくは透水性の下部薄層部材及び透水性の上部薄層部材を圧着することにより、吸収体の下部吸水性紙層部に接して不透水性若しくは透水性の下部薄層部を形成し、吸収体の上部吸水性紙層部に接して透水性の上部薄層部を形成することを特徴とするシーツの製造方法。
【請求項２５】  廃木材粒子を、５ｍｍ以下の粒度の繊維状の廃木材粒子に解繊して、前記繊維状廃木材粒子を主として含有する廃木材粉砕物を形成し、この形成された前記繊維状廃木材粒子を主として含有する廃木材粉砕物に、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を加えて、吸水性混合物を形成し、この形成された吸水性混合物の一部を、下部吸水性混合層部を形成する下部吸水性混合物として下部吸水性紙層部を形成する下部吸水紙の上に載置し、この下部吸水性混合物の上に中間吸水性紙層部を形成する中間吸水性紙を載置し、該中間吸水性紙層部材の上に前記吸水性混合物の残る一部を、上部吸水性混合層部を形成する吸水性混合物として載置し、該上部吸水性混合物の上に上部吸水性紙層部を形成する上部吸水紙を載置し、前記上部吸水紙、上部吸水性混合物、中間吸水紙、下部吸水性混合物及び下部吸水紙を加圧して、下部吸水性紙層部、該下部吸水性紙層部の上に形成される下部吸水性混合層部、該下部吸水性混合層部の上に形成される中間吸水性紙層部、該中間吸水性紙層部の上に形成される上部吸水性混合層部及び該上部吸水性混合層部の上に形成される上部吸水性紙層部を一体に成形して、一方の面に液溜め用の凹凸模様が形成されている吸収体を形成し、この形成された吸収体を、不透水性若しくは透水性の下部薄層部を形成する不透水性若しくは透水性の薄層部材の上に配置し、この吸収体の配置前又は配置後又は同時に、前記吸収体の上に透水性の上部薄層部を形成する透水性薄層部材を配置し、不透水性若しくは透水性の下部薄層部材及び透水性の上部薄層部材を圧着することにより、吸収体の下部吸水性紙層部に接して不透水性若しくは透水性の下部薄層部を形成し、吸収体の上部吸水性紙層部に接して透水性の上部薄層部を形成することを特徴とするシーツの製造方法。
【請求項２６】  廃木材粒子を、５ｍｍ以下の粒度の繊維状の廃木材粒子に解繊して、前記繊維状廃木材粒子を主として含有する廃木材粉砕物を形成し、この形成された前記繊維状廃木材粒子を主として含有する廃木材粉砕物に、５ｍｍ以下の粒度のプラスチック廃材粉砕物粒子を主として含有し、前記廃木材粉砕物より少量のプラスチック廃材粉砕物及び前記プラスチック廃材粉砕物より少量の吸水性樹脂を加えて、吸水性混合物を形成し、この形成された吸水性混合物の一部を、吸水性混合層部を形成する吸水性混合物として下部吸水紙の上に載置し、この吸水性混合物の上に中間吸水性紙層部を形成する中間吸水紙を載置し、該中間吸水紙の上に、吸水性樹脂層部を形成する吸水性樹脂を載置し、該吸水性樹脂層部の上に上部吸水性紙層部を形成する上部吸水紙を載置し、前記上部吸水紙、吸水性樹脂、中間吸水紙、吸水性混合物及び下部吸水紙を加圧して、下部吸水性紙層部、該下部吸水性紙層部の上に形成される吸水性混合層部、該吸水性混合層部の上に形成される中間吸水性紙層部、該中間吸水性紙層部の上に形成される吸水性樹脂層部及び該吸水性樹脂層部の上に形成される上部吸水性紙層部を一体に成形して、一方の面に液溜め用の凹凸模様が形成されている吸収体を形成し、この形成された吸収体を、不透水性若しくは透水性の下部薄層部を形成する不透水性若しくは透水性の薄層部材の上に配置し、この吸収体の配置前又は配置後又は同時に、前記吸収体の上に透水性の上部薄層部を形成する透水性薄層部材を配置し、不透水性若しくは透水性の下部薄層部材及び透水性の上部薄層部材を圧着することにより、吸収体の下部吸水性紙層部に接して不透水性若しくは透水性の下部薄層部を形成し、吸収体の上部吸水性紙層部に接して透水性の上部薄層部を形成することを特徴とするシーツの製造方法。
【請求項２７】  廃木材粒子が、廃木材を、３０ｍｍ以下の粒度の廃木材粒子に粉砕し、前記粉砕された廃木材粒子を主として含有する廃木材粉砕物から、磁力により該廃木材粉砕物に含まれる金属鉄粉及び金属鉄を有する廃木材粒子を分離し、金属鉄粉及び／又は金属鉄を有する廃木材粒子が分離された前記廃木材粉砕物を、５ｍｍ以下の粒度に粉砕及び解繊することにより製造されたものであることを特徴とする請求項２４乃至２６の何れか一項に記載のシーツの製造方法。
【請求項２８】  ５ｍｍ以下の粒度の繊維状の廃木材粒子を含む廃木材粉砕物及び５ｍｍ以下の粒度で、厚さが２ｍｍ以下のプラスチック廃材粉砕物粒子を主として含有し、前記廃木材粉砕物より少量のプラスチック廃材粉砕物の混合物に、水を噴霧し、水を噴霧された廃木材粉砕物及びプラスチック廃材粉砕物の混合物に、吸水性樹脂を混合し、吸水性混合物を形成することを特徴とする請求項２４乃至２６の何れか一項に記載のシーツの製造方法。
【請求項２９】  ５ｍｍ以下の粒度の繊維状の廃木材粒子を含む廃木材粉砕物及び５ｍｍ以下の粒度厚さが２ｍｍ以下のプラスチック廃材粉砕物粒子を主として含有し、前記廃木材粉砕物より少量のプラスチック廃材粉砕物の混合物に、水を噴霧し、水を噴霧された廃木材粉砕物及びプラスチック廃材粉砕物の混合物に、吸水性樹脂を混合し、上部吸水性混合物及び／又は下部吸水性混合層部として形成することを特徴とする請求項２４乃至２６の何れか一項に記載のシーツの製造方法。
【請求項３０】  プラスチック廃材粉砕物は、合成樹脂繊維廃材、フィルム若しくはシート状の合成樹脂廃材、フィルム若しくはシート状の合成ゴム廃材、プラスチックフィルム廃材、紙おむつ廃材、乳パッド廃材、尿パッド廃材、生理用ナプキン廃材若しくはラミネート紙廃材又はこれら二以上の廃材を、粉砕機により５ｍｍ以下の粒度に粉砕することにより製造されたものであることを特徴とする請求項２４乃至２６の何れか一項に記載のシーツの製造方法。
【請求項３１】  プラスチック廃材粉砕物は、合成樹脂繊維廃材、フィルム若しくはシート状の合成樹脂廃材、フィルム若しくはシート状の合成ゴム廃材、プラスチックフィルム廃材、紙おむつ廃材、乳パッド廃材、尿パッド廃材、生理用ナプキン廃材若しくはラミネート紙廃材又はこれら二以上の廃材を、粉砕機により５ｍｍ以下の粒度に粉砕された粉砕物を分離処理してプラスチックに富むもの分離することにより製造されるものであることを特徴とする請求項２４乃至２６の何れか一項に記載のシーツの製造方法。
【請求項３２】  上部吸水性紙層部若しくは下部吸水性紙層部又は前記上部及び下部吸水性紙層部には、吸収体に配置される前に又は配置された後に、その少なくとも一部に、着色性物質が塗布されることを特徴とする請求項２４乃至２６の何れか一項に記載のシーツの製造方法。
【請求項３３】  上部吸水性紙層部、下部吸水性紙層部若しくは吸水性混合層部又はこれらの二以上は、吸収体に配置される前に又は配置された後に、その少なくとも一部に、予め殺菌性を有する物質が含浸されることを特徴とする請求項２４乃至２６に記載のシーツの製造方法。
【請求項３４】  上部吸水性紙層部、中間吸水性紙層部、上部吸水性混合層部、下部吸水性混合層部若しくは下部吸水性紙層部又はこれらの二以上は、吸収体に配置される前に又は配置された後に、その少なくとも一部に、殺菌性を有する物質が含浸されることを特徴とする請求項２５又は２６に記載のシーツの製造方法。
【請求項３５】  吸水性樹脂は、一種類の吸水性樹脂又は二種類以上の吸水性樹脂を混合した後に吸水性樹脂層に供給されることを特徴とする請求項２５又は２６に記載のシーツの製造方法。
【請求項３６】  吸水性樹脂又は吸水性樹脂の混合物は、紙おむつ廃材、乳パッド廃材、尿パッド廃材、生理用ナプキン廃材若しくは吸収性繊維廃材から分離回収された吸水性樹脂又はこれら吸水性樹脂の二以上の混合物であることを特徴とする請求項２５又は２６に記載のシーツの製造方法。
【請求項３７】  吸水性樹脂又は吸水性樹脂の混合物は、吸水性混合層部に、配合される前に、５重量％未満、１０重量％以下若しくは３０重量％以下の量で調合されることを特徴とする請求項２４乃至２６の何れか一項に記載のシーツの製造方法。
【請求項３８】  吸水性樹脂又は吸水性樹脂の混合物は、吸水性混合層部に配合される前に、３０μｍ以下の平均粒度を有するものに粒度調整されることを特徴とする請求項３５乃至３７の何れか一項に記載のシーツの製造方法。
【請求項３９】  吸水性樹脂又は吸水性樹脂の混合物は、吸水性混合層部に配合される前に、２０μｍ以下の平均粒度を有するものに粒度調整されることを特徴とする請求項２４乃至２６の何れか一項に記載のシーツの製造方法。
【請求項４０】  吸収体の上に配置されている透水性薄層部は、乾式不織布又は湿式不織布で形成されていることを特徴とする請求項２４乃至２６の何れか一項に記載のシーツの製造方法。
【請求項４１】  不透水性薄層部は、プラスチックフィルム又は柔軟なプラスチックシートで形成されていることを特徴とする請求項２４乃至２６の何れか一項に記載のシーツの製造方法。
【請求項４２】  吸収体の下に配置されている透水性薄層部が、複数の孔が形成されているプラスチックフィルム又は柔軟なプラスチックシートで形成されていることを特徴とする請求項２４乃至２６の何れか一項に記載のシーツの製造方法。
【手続補正３】
【補正対象書類名】明細書
【補正対象項目名】０００９
【補正方法】変更
【補正の内容】
【０００９】
即ち、本発明は、上面を形成する透水性薄層部と、下面を形成する透水性又は不透水性薄層部とを備え、前記透水性薄層部と前記透水性又は不透水性薄層部の間には、吸収体が配設されているシーツにおいて、該吸収体は、上部吸水性紙層部と、下部吸水性混合層部と、前記上部及び下部吸水性紙層部間に配設され、５ｍｍ以下の粒度の繊維状の廃木材粒子を主として含有する廃木材粉砕物、５ｍｍ以下の粒度で、厚さが２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む吸水性混合層部とを備えており、前記上部吸水性紙層部、吸水性混合層部及び下部吸水性紙層部は、加圧成形により合わせられて一体に形成されており、この吸収体の一方の面には、複数の凹部及び凸部を有する液溜め用の凹凸模様が形成されていることを特徴とするシーツにあり、また本発明は、上面を形成する透水性薄層部と、下面を形成する透水性又は不透水性薄層部とを備え、前記透水性薄層部と前記透水性又は不透水性薄層部の間には、吸収体が配設されているシーツにおいて、該吸収体は、上部吸水性紙層部と、下部吸水性混合層部と、前記上部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む吸水性混合層部とを備えており、前記上部吸水性紙層部、吸水性混合層部及び下部吸水性紙層部は、加圧成形により合わせられて一体に形成されており、この吸収体の少なくともその一方の面には、複数の凹部及び凸部を有する液溜め用の凹凸模様が形成されており、前記上部吸水性紙層部、吸水性混合層部若しくは下部吸水性紙層部又はこれらの二以上には少なくとも一部に界面活性剤が含有されていることを特徴とするシーツにある。
【手続補正４】
【補正対象書類名】明細書
【補正対象項目名】００１０
【補正方法】変更
【補正の内容】
【００１０】
そしてまた、本発明は、上面を形成する透水性の上部薄層部と、下面を形成する透水性又は不透水性の下部薄層部と、前記上部及び下部薄層部の間には、吸収体が配設されているシーツにおいて、吸収体は、上部吸水性紙層部と、下部吸水性紙層部と、前記上部及び下部吸水性紙層部間に配設されている中間吸水性紙層部と、前記上部吸水性紙層部及び中間吸水性紙層部の間に配設されている吸水性樹脂層部と、前記中間吸水性紙層部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む吸水性混合層部とを備えており、前記上部吸水性紙層部、吸水性樹脂層部、中間吸水性紙層部、吸水性混合層部及び下部吸水性紙層部は、加圧成形により合わせられて一体に形成されており、この吸収体の少なくともその一方の面には、複数の凹部及び凸部を有する液溜め用の凹凸模様が形成されていることを特徴とするシーツにあり、また本発明は、上面を形成する透水性の上部薄層部と、下面を形成する透水性又は不透水性の下部薄層部と、前記上部及び下部薄層部の間には、吸収体が配設されているシーツにおいて、吸収体は、上部吸水性紙層部と、下部吸水性紙層部と、前記上部及び下部吸水性紙層部間に配設されている中間吸水性紙層部と、前記上部吸水性紙層部及び中間吸水性紙層部の間に配設されている吸水性樹脂層部と、前記中間吸水性紙層部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む吸水性混合層部とを備えており、前記上部吸水性紙層部、吸水性樹脂層部、中間吸水性紙層部、吸水性混合層部及び下部吸水性紙層部は、加圧成形により合わせられて一体に形成されており、この吸収体の少なくともその一方の面には、複数の凹部及び凸部を有する液溜め用の凹凸模様が形成されており、前記上部吸水性紙層部、吸水性樹脂層部、中間吸水性紙層部、吸水性混合層部及び下部吸水性紙層部又はこれらの二以上には少なくとも一部に界面活性剤が含有されていることを特徴とするシーツにある。
【手続補正５】
【補正対象書類名】明細書
【補正対象項目名】００１１
【補正方法】変更
【補正の内容】
【００１１】
そしてまた、本発明は、上面を形成する透水性の上部薄層部と、下面を形成する透水性又は不透水性の下部薄層部と、前記上部及び下部薄層部の間には、吸収体が配設されているシーツにおいて、吸収体は、上部吸水性紙層部と、下部吸水性紙層部と、前記上部及び下部吸水性紙層部間に配設されている中間吸水性紙層部と、上部吸水性紙層部及び中間吸水性紙層部の間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む上部吸水性混合層部と、前記中間吸水性紙層部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む下部吸水性混合層部とを備えており、前記上部吸水性紙層部、中間吸水性紙層部、上部吸水性混合層部、下部吸水性混合層部及び下部吸水性紙層部は、加圧成形により合わせられて一体に形成されており、この吸収体の少なくともその一方の面には、複数の凹部及び凸部を有する液溜め用の凹凸模様が形成されていることを特徴とするシーツにあり、さらに本発明は、上面を形成する透水性の上部薄層部と、下面を形成する透水性又は不透水性の下部薄層部と、前記上部及び下部薄層部の間には、吸収体が配設されているシーツにおいて、吸収体は、上部吸水性紙層部と、下部吸水性紙層部と、前記上部及び下部吸水性紙層部間に配設されている中間吸水性紙層部と、上部吸水性紙層部及び中間吸水性紙層部の間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む上部吸水性混合層部と、前記中間吸水性紙層部及び下部吸水性紙層部間に配設され、５ｍｍ以下の粒度の繊維状の廃木材粒子を主として含有する廃木材粉砕物、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を含む下部吸水性混合層部とを備えており、前記上部吸水性紙層部、中間吸水性紙層部、上部吸水性混合層部、下部吸水性混合層部及び下部吸水性紙層部は、加圧成形により合わせられて一体に形成されており、この吸収体の少なくともその一方の面には、複数の凹部及び凸部を有する液溜め用の凹凸模様が形成されており、前記上部吸水性紙層部、中間吸水性紙層部、上部吸水性混合層部、下部吸水性混合層部若しくは下部吸水性紙層部又はこれらの二以上には少なくとも一部に界面活性剤が含有されていることを特徴とするシーツにある。
【手続補正６】
【補正対象書類名】明細書
【補正対象項目名】００１２
【補正方法】変更
【補正の内容】
【００１２】
そしてまた、本発明は、廃木材粒子を、５ｍｍ以下の粒度の繊維状の廃木材粒子に解繊して、前記繊維状廃木材粒子を主として含有する廃木材粉砕物を形成し、この形成された前記繊維状廃木材粒子を主として含有する廃木材粉砕物に、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を加えて、吸水性混合物を形成し、この形成された吸水性混合物を、吸水性混合層部を形成する吸水性混合物として、下部吸水性紙層部を形成する下部吸水紙の上に載置し、載置された吸水性混合物の上に上部吸水性紙層部を形成する上部吸水紙を載置し、前記上部吸水紙、吸水性混合物及び下部吸水紙を加圧成形して、下部吸水性紙層部、該紙層部の上に形成される吸水性混合層部及び該吸水性混合層部の上に形成される上部吸水性紙層部を一体に形成して、一方の面に液溜め用の凹凸模様が形成されている吸収体を形成し、この形成された吸収体を、不透水性若しくは透水性の下部薄層部を形成する不透水性若しくは透水性の薄層部材の上に配置し、この吸収体の配置前又は配置後又は同時に、前記吸収体の上に透水性の上部薄層部を形成する透水性薄層部材を配置し、不透水性若しくは透水性の下部薄層部材及び透水性の上部薄層部材を圧着することにより、吸収体の下部吸水性紙層部に接して不透水性若しくは透水性の下部薄層部を形成し、吸収体の上部吸水性紙層部に接して透水性の上部薄層部を形成することを特徴とするシーツの製造方法にある。
【手続補正７】
【補正対象書類名】明細書
【補正対象項目名】００１３
【補正方法】変更
【補正の内容】
【００１３】
そしてまた、本発明は、廃木材粒子を、５ｍｍ以下の粒度の繊維状の廃木材粒子に解繊して、前記繊維状廃木材粒子を主として含有する廃木材粉砕物を形成し、この形成された前記繊維状廃木材粒子を主として含有する廃木材粉砕物に、５ｍｍ以下の粒度で、厚さ２ｍｍ以下のプラスチック廃材粉砕物粒子を主として含有し、前記廃木材粉砕物より少量のプラスチック廃材粉砕物及び前記プラスチック廃材粉砕物より少量の吸水性樹脂を加えて、吸水性混合物を形成し、この形成された吸水性混合物の一部を、下部吸水性混合層部を形成する下部吸水性混合物として下部吸水性紙層部を形成する下部吸水紙の上に載置し、この下部吸水性混合物の上に中間吸水性紙層部を形成する中間吸水性紙を載置し、該中間吸水性紙層部材の上に前記吸水性混合物の残る一部を、上部吸水性混合層部を形成する吸水性混合物として載置し、該上部吸水性混合物の上に上部吸水性紙層部を形成する上部吸水紙を載置し、前記上部吸水紙、上部吸水性混合物、中間吸水紙、下部吸水性混合物及び下部吸水紙を加圧して、下部吸水性紙層部、該下部吸水性紙層部の上に形成される下部吸水性混合層部、該下部吸水性混合層部の上に形成される中間吸水性紙層部、該中間吸水性紙層部の上に形成される上部吸水性混合層部及び該上部吸水性混合層部の上に形成される上部吸水性紙層部を一体に成形して、一方の面に液溜め用の凹凸模様が形成されている吸収体を形成し、この形成された吸収体を、不透水性若しくは透水性の下部薄層部を形成する不透水性若しくは透水性の薄層部材の上に配置し、この吸収体の配置前又は配置後又は同時に、前記吸収体の上に透水性の上部薄層部を形成する透水性薄層部材を配置し、不透水性若しくは透水性の下部薄層部材及び透水性の上部薄層部材を圧着することにより、吸収体の下部吸水性紙層部に接して不透水性若しくは透水性の下部薄層部を形成し、吸収体の上部吸水性紙層部に接して透水性の上部薄層部を形成することを特徴とするシーツの製造方法にある。
【手続補正８】
【補正対象書類名】明細書
【補正対象項目名】００１４
【補正方法】変更
【補正の内容】
【００１４】
そしてまた、本発明は、廃木材粒子を、５ｍｍ以下の粒度の繊維状の廃木材粒子に解繊して、前記繊維状廃木材粒子を主として含有する廃木材粉砕物を形成し、この形成された前記繊維状廃木材粒子を主として含有する廃木材粉砕物に、５ｍｍ以下の粒度のプラスチック廃材粉砕物粒子を主として含有し、前記廃木材粉砕物より少量のプラスチック廃材粉砕物及び前記プラスチック廃材粉砕物より少量の吸水性樹脂を加えて、吸水性混合物を形成し、この形成された吸水性混合物の一部を、吸水性混合層部を形成する吸水性混合物として下部吸水紙の上に載置し、この吸水性混合物の上に中間吸水性紙層部を形成する中間吸水紙を載置し、該中間吸水紙の上に、吸水性樹脂層部を形成する吸水性樹脂を載置し、該吸水性樹脂層部の上に上部吸水性紙層部を形成する上部吸水紙を載置し、前記上部吸水紙、吸水性樹脂、中間吸水紙、吸水性混合物及び下部吸水紙を加圧して、下部吸水性紙層部、該下部吸水性紙層部の上に形成される吸水性混合層部、該吸水性混合層部の上に形成される中間吸水性紙層部、該中間吸水性紙層部の上に形成される吸水性樹脂層部及び該吸水性樹脂層部の上に形成される上部吸水性紙層部を一体に成形して、一方の面に液溜め用の凹凸模様が形成されている吸収体を形成し、この形成された吸収体を、不透水性若しくは透水性の下部薄層部を形成する不透水性若しくは透水性の薄層部材の上に配置し、この吸収体の配置前又は配置後又は同時に、前記吸収体の上に透水性の上部薄層部を形成する透水性薄層部材を配置し、不透水性若しくは透水性の下部薄層部材及び透水性の上部薄層部材を圧着することにより、吸収体の下部吸水性紙層部に接して不透水性若しくは透水性の下部薄層部を形成し、吸収体の上部吸水性紙層部に接して透水性の上部薄層部を形成することを特徴とするシーツの製造方法にある。